(57)【要約】      （修正有）【課題】青〜緑色発光を示すＣｅ３＋を付活したα型サイアロン蛍光体について、従来よりも長波長での励起が可能であり、しかも発光効率の優れた蛍光体とそれを用いた発光素子の提供。【解決手段】Ｓｉ−Ｎに対するＡｌ−Ｎの置換量を高くした、下式の蛍光体。（Ｍａ＋ｘ，Ｃｅ３＋ｙ）Ｓｉ１２−（ｍ＋ｎ）Ａｌ（ｍ＋ｎ）ＯｎＮ１６−ｎ（式中、Ｍは、Ｌｉ、Ｃａ、Ｍｇ、Ｙ又はランタニド元素（ＬａとＣｅを除く）から選ばれる少なくとも１種の元素、Ｍの原子価をａとすると、ｍ＝ａｘ＋３ｙ、Ｃｅ３＋はＭサイトを置換）で示されるα型サイアロンであって、１．５≦ｘ＋ｙ≦２．２５、０．０５≦ｙ≦０．５であり、紫外乃至青色光で励起可能なα型サイアロン蛍光体。【選択図】図１
2010275437.tif 000002
【特許請求の範囲】
【請求項１】
一般式：（Ｍａ＋ｘ，Ｃｅ３＋ｙ）Ｓｉ１２−（ｍ＋ｎ）Ａｌ（ｍ＋ｎ）ＯｎＮ１６−ｎ（Ｍは、Ｌｉ、Ｃａ、Ｍｇ、Ｙ又はランタニド元素（ＬａとＣｅを除く）から選ばれる少なくとも１種の元素、Ｍの原子価をａとすると、ｍ＝ａｘ＋３ｙ、Ｃｅ３＋はＭサイトを置換）で示されるα型サイアロンであって、１．５≦ｘ＋ｙ≦２．２５、０．０５≦ｙ≦０．５であり、紫外乃至青色光で励起可能なα型サイアロン蛍光体。
【請求項２】
請求項１に記載のα型サイアロン蛍光体であって、０≦ｎ≦０．８であることを特徴とするα型サイアロン蛍光体。
【請求項３】
Ｍが少なくともＣａであることを特徴とする請求項１又は２記載のα型サイアロン蛍光体。
【請求項４】
請求項１〜３記載のα型サイアロン蛍光体を主成分とする粉末状のα型サイアロン蛍光体。
【請求項５】
α型サイアロンの格子定数ａが０．７８９〜０．７９６ｎｍ、格子定数ｃが０．５７１〜０．５７８ｎｍであることを特徴とする請求項１〜４記載のα型サイアロン蛍光体。
【請求項６】
粉末Ｘ線回折法で評価した際に、α型サイアロン以外の結晶相の回折強度がα型サイアロンの（２１０）面の回折線強度に対して、いずれも１０％以下であることを特徴とする請求項１〜５記載のα型サイアロン蛍光体。
【請求項７】
波長４５０ｎｍの光で励起した時の外部量子効率が２０％以上であることを特徴とする請求項１〜６記載のα型サイアロン蛍光体。
【請求項８】
請求項１〜６のいずれか一項に記載されたα型サイアロン蛍光体と、発光波長の最大強度が２４０〜４８０ｎｍにあるＬＥＤと、を構成要素として含んでいることを特徴とする発光素子。
【発明の詳細な説明】
【技術分野】
【０００１】
本発明は、青色〜緑色発光するα型サイアロン蛍光体及びそれを用いた発光素子に関する。
【背景技術】
【０００２】
特許文献１、２にはＣｅ３＋を付活したα型サイアロンは、二価のＥｕイオン付活の場合に比べ、励起帯、発光帯ともに短波長側にシフトし、励起のピーク波長は約４００ｎｍの近紫外域で、蛍光のピーク波長は約５００ｎｍでＣｅ特有の非常にブロードな青緑色発光を示すことが記載されている。しかし、この場合は、青色光領域ではほとんど励起されず、青色ＬＥＤを励起源とした白色ＬＥＤ用蛍光体としては適用できない。
【先行技術文献】
【特許文献】
【０００３】
【特許文献１】特開２００３−２０３５０４号公報
【特許文献２】特開２００４−２３８５０６号公報
【発明の開示】
【発明が解決しようとする課題】
【０００４】
Ｃｅ３＋を付活したα型サイアロン蛍光体を白色ＬＥＤ等の発光装置に適用するに当たって、更なる発光効率の向上及び励起の長波長化が期待されている。
本発明の目的は、青〜緑色発光を示すＣｅ３＋を付活したα型サイアロン蛍光体について、従来よりも長波長での励起が可能であり、しかも発光効率の優れた蛍光体とそれを用いた発光素子を提供するものである。
【課題を解決するための手段】
【０００５】
本発明者は、Ｃｅ３＋を付活したα型サイアロン蛍光体の組成に着目して検討を行い、従来よりもＳｉ−Ｎに対するＡｌ−Ｎの置換量を高くすることにより、発光効率が向上するとともに、励起帯が長波長側にシフトすることを見いだし、本発明に至ったものである。
即ち、本発明は、一般式：（Ｍａ＋ｘ，Ｃｅ３＋ｙ）Ｓｉ１２−（ｍ＋ｎ）Ａｌ（ｍ＋ｎ）ＯｎＮ１６−ｎ（Ｍは、Ｌｉ、Ｃａ、Ｍｇ、Ｙ又ランタニド元素（ＬａとＣｅを除く）から選ばれる少なくとも１種の元素、Ｍの原子価をａとすると、ｍ＝ａｘ＋３ｙ、Ｃｅ３＋はＭサイトを置換）で示されるα型サイアロンであって、１．５≦ｘ＋ｙ≦２．２５、０．０５≦ｙ≦０．５であり、紫外乃至青色光で励起可能なα型サイアロン蛍光体であり、好ましくは０≦ｎ≦０．８であり、かつＭはＣａである。
【０００６】
また、本発明のα型サイアロン蛍光体は、前記α型サイアロン蛍光体を主成分とする粉末状の蛍光体であり、α型サイアロンの格子定数ａが０．７８９〜０．７９６ｎｍ、格子定数ｃが０．５７１〜０．５７８ｎｍであり、粉末Ｘ線回折法で評価した際に、α型サイアロン以外の結晶相の回折強度がα型サイアロンの（２１０）面の回折線強度に対して、いずれも１０％以下である。
【０００７】
更に、本発明のα型サイアロン蛍光体は、波長４５０ｎｍの光で励起した時の外部量子効率が２０％以上である。
また、本発明は発光光源と前記α型サイアロン蛍光体から構成される発光素子であり、好ましくは、発光波長の最大強度が２４０〜４８０ｎｍにあるＬＥＤであることを特徴とする発光素子である。
【発明の効果】
【０００８】
本発明のＣｅ３＋を付活した高ｍ値のα型サイアロン蛍光体は、紫外線だけでなく、青色光で励起され、青緑〜緑色の可視光を効率良く発することができ、種々の発光素子、特に青色ＬＥＤや紫外ＬＥＤを光源とする白色ＬＥＤに好適である。
【図面の簡単な説明】
【０００９】
【図１】実施例１及び比較例１に係る蛍光体の励起・蛍光スペクトルを示す図。
【発明を実施するための形態】
【００１０】
α型サイアロンは、一般式：Ｍａ＋ｘＳｉ１２−（ｍ＋ｎ）Ａｌ（ｍ＋ｎ）ＯｎＮ１６−ｎで表される。ここでＭは、Ｌｉ、Ｃａ、Ｍｇ、Ｙ又はランタニド元素（ＬａとＣｅを除く）から選ばれる少なくとも１種の元素である。これは、４式量の単位胞からなるα型窒化ケイ素において、ｍ個のＳｉ−Ｎ結合をＡｌ−Ｎ結合に置換し、ｎ個のＳｉ−Ｎ結合をＡｌ−Ｏ結合に置換している。更に、電荷補償のために、Ｍａ＋（ａはＭの価数であり、ｘ＝ｍ／ａ）がｘ個α型窒化ケイ素結晶の大きなケージ状の空間に侵入固溶している。
【００１１】
α型サイアロンに蛍光特性を発現させるためには、Ｍの一部を固溶可能で発光中心になる元素とする必要がある。Ｃｅ３＋はイオン半径が大きく、α型サイアロンの結晶を安定化させるのに十分に固溶させることは困難であるが、発光中心としての機能を発現するには十分に固溶可能である。α型サイアロンにおいて、Ｍサイトの一部をＣｅ３＋とすることにより、紫外線で効率良く励起され、青〜緑色発光する蛍光体が得られる。Ｃｅ３＋の固溶濃度は、一般式：（Ｍａ＋ｘ，Ｃｅ３＋ｙ）Ｓｉ１２−（ｍ＋ｎ）Ａｌ（ｍ＋ｎ）ＯｎＮ１６−ｎ（ｍ＝ａｘ＋３ｙ）と表した場合、Ｃｅ３＋固溶濃度であるｙ値は０．０５〜０．５の範囲であることが好ましい。ｙ値が０．０５よりも小さいと発光への寄与が小さく、０．５を越えると、Ｃｅ３＋間のエネルギー伝達による蛍光の濃度消光が起こるので好ましくない。
【００１２】
本発明者は、Ｃｅ３＋を発光中心としたα型サイアロンの固溶組成（ｍ値、ｎ値）及び電荷補償のために固溶させるＭａ＋に着目し、それらの発光特性との関係を鋭意検討し、特定の固溶組成により、効率良く、Ｃｅ３＋を固溶させることにより、発光特性が向上し、また固溶組成の変化に対応して、Ｃｅ３＋近傍の配位環境が変化することにより、励起帯が長波長化し、従来組成では困難であった青色励起が可能であるという知見を得て、本発明に至ったものである。
【００１３】
即ち、本発明のα型サイアロン蛍光体は、前記一般式において、１．５≦ｘ＋ｙ≦２．２５であることが好ましい。ｘ＋ｙが１．５よりも小さい場合は、青色光での励起効率が低く、また紫外線励起においても十分に高い発光強度が得られず、ｘ＋ｙが２．２５を越えるα型サイアロンは単相では得難く、蛍光特性に悪影響を及ぼす第二相の生成を伴うので好ましくない。
【００１４】
α型サイアロンのｍ値が取り得る範囲は、ｎ値に依存し、ｎ値が低いほど、熱力学的にα型サイアロン結晶を維持するｍ値範囲が広がる。本発明のα型サイアロンは、従来よりも高ｍ値となることから、ｎ値は極力小さくすることが好ましい。本発明では、ｎ値を０．８以下とすることにより、ｍ値の範囲を広げることができ、前記のｘ＋ｙ値が得られる。
【００１５】
また、本発明者の検討によれば、Ｍとして、Ｃａを使用すると、幅広い組成範囲でα型サイアロンが安定化し、蛍光特性に優れるので好ましい。しかしながら、励起帯や発光波長の微調整のために、Ｃａの一部を他の元素で置換しても、蛍光特性の大幅な低下がない限りは構わない。
【００１６】
本発明では、蛍光発光の観点からは、α型サイアロン結晶相を高純度で極力多く含むこと、できれば単相から構成されていることが望ましいが、若干量の不可避的な非晶質相及び他の結晶相を含む混合物であっても、特性が低下しない範囲であれば構わない。本発明者の検討によれば、粉末Ｘ線回折法で評価した際に、α型サイアロン以外の結晶相の回折強度がα型サイアロンの（２１０）面の回折強度に対して、いずれも１０％以下であることが好ましい。１０％を越える結晶相が存在すると発光特性が低下するので好ましくない。
【００１７】
また、本発明の蛍光体は、前記の様にα型サイアロン以外の成分が存在するため、蛍光体の全組成は必ずしもα型サイアロンの固溶組成に対応しない。α型サイアロン結晶においては、アルミニウム及び酸素の固溶量が増加するに伴い、結晶格子サイズが増加する。そこで、このα型サイアロンの格子定数に着目し、検討した結果、格子定数ａが０．７８９〜０．７９６ｎｍ、格子定数ｃが０．５７１〜０．５７８ｎｍの範囲にある場合に良好な発光特性が得られることを見いだした。
【００１８】
Ｃｅ３＋を付活したα型サイアロン蛍光体に対して、分光蛍光光度計によって、５００〜５５０ｎｍの波長でモニターした励起スペクトルを測定すると、図１に示す様に３００ｎｍ近傍と３９０ｎｍ近傍に二つのピークが認められる。３００ｎｍ近傍のピークはα型サイアロン母体材料の基礎吸収に基づくものであり、３９０ｎｍ近傍のピークはＣｅ３＋の直接励起によるものである。前記構成を有する本発明のα型サイアロン蛍光体は、励起スペクトルにおける長波長側のピークが長波長側にシフトするという特徴を有しており、青色光励起が可能となる。具体的には、本発明のα型サイアロン蛍光体は、波長４５０ｎｍの光で励起した場合の外部量子効率が２０％以上である。
【００１９】
本発明のα型サイアロン蛍光体は、Ｃｅ３＋を発光中心として用いていることから、蛍光スペクトルは、ブロードであり、その半値幅は１００ｎｍ以上である。また、蛍光ピーク波長は、励起波長とともに長波長側にシフトする。例えば、波長４００ｎｍの近紫外光で励起した場合の蛍光ピーク波長は、５００〜５３０ｎｍであり、波長４５０ｎｍの青色光で励起した場合は、５２０〜５５０ｎｍである。
【００２０】
本発明のα型サイアロン蛍光体は、固相反応法や還元窒化法、金属シリコン又はその合金を窒化する方法、気相反応法、シリコンイミド化合物の熱分解法等の公知のケイ素含有窒化物又は酸窒化物の合成方法により得ることができる。一例として、固相反応法により本発明のＣｅ３＋付活Ｃａ−αサイアロン蛍光体を得る方法を例示する。
【００２１】
原料粉末としては、各構成元素（ケイ素、アルミニウム、カルシウム及びセリウム）の窒化物及び／又は酸化物、更には加熱後に窒化物又は酸化物になる化合物を用いる。これらを用いて反応後に所定のα型サイアロン組成になる様に配合する。
【００２２】
前記した各原料を混合する方法については、乾式混合する方法、原料各成分と実質的に反応しない不活性溶媒中で湿式混合した後に溶媒を除去する方法などを採用することができる。尚、混合装置としては、Ｖ型混合機、ロッキングミキサー、ボールミル、振動ミル等が好適に利用される。但し、大気中で不安定な窒化カルシウムや窒化セリウムを使用する場合の混合については、それらの加水分解や酸化が合成品特性に影響するため、不活性雰囲気のグローブボックス内で行うことが好ましい。
【００２３】
上記の原料混合粉末を、原料及び合成される蛍光体と反応性の低い材質の容器、例えば窒化ホウ素製容器内に充填し、窒素雰囲気中で加熱処理することにより、原料粉末間の固溶反応を進行させ、α型サイアロンを得る。原料混合粉末の容器内への充填は、固溶反応中の粒子間焼結を抑制する観点から、できるだけ嵩高くすることが好ましい。具体的には、原料粉末の容器への充填する際にかさ密度を０．６ｇ／ｃｍ３以下とすることが好ましい。
【００２４】
前記の加熱温度は組成により異なるので一概に規定できないが、一般的に１７００℃以上２０００℃以下の温度範囲が好ましい。合成温度が１７００℃よりも低いと、α型サイアロン結晶中へのＣｅ３＋固溶が不十分となるためであり、２０００℃を越えると、原料及びα型サイアロンの分解を抑制するために非常に高い窒素圧力を必要とするため、工業的に好ましくない。
【００２５】
合成後のα型サイアロンは塊状なので、これを解砕、粉砕及び場合には分級操作を組み合わせて所定のサイズの粉末にすることで、いろいろな用途へ適用される。白色ＬＥＤ用の蛍光体として使用するためには、平均粒径を５〜３０μｍにすることが好ましい。
【００２６】
本発明のα型サイアロン蛍光体は、発光光源と蛍光体から構成される発光装置に使用され、特に２４０〜４８０ｎｍの波長を含有している紫外光や可視光を励起源として照射することにより、波長５００〜５５０ｎｍにピークを有する蛍光発光を示し、紫外ＬＥＤ又は青色ＬＥＤと、他色の蛍光体と組み合わせることで、容易に白色光が得られる。特に本発明のα型サイアロン蛍光体は非常にブロードな発光を示すので、高演色性の白色光が得やすい。
【００２７】
また、本発明のα型サイアロン蛍光体は高温での輝度低下が少ないので、これを用いた発光装置はその輝度低下及び色度ズレが小さく、高温にさらしても劣化せず、更に耐熱性にすぐれており酸化雰囲気及び水分環境下における長期間の安定性にも優れているので、これらを反映して当該発光装置が高輝度で長寿命になるという特徴を有する。
【００２８】
本発明の発光装置は、少なくとも一つの発光光源と本発明のα型サイアロンを主成分とする蛍光体を用いて構成される。例えば、特開平５−１５２６０９号公報、特開平７−９９３４５号公報、特許第２９２７２７９号などに記載されている公知の方法を用いてＬＥＤを製造することができる。この場合において、発光光源は２４０〜４８０ｎｍの波長の光を発する紫外ＬＥＤ又は青色ＬＥＤ、特に好ましくは３９０〜４６０ｎｍの波長の光を発するＬＥＤが好ましく、これらの発光素子としては、ＧａＮやＩｎＧａＮなどの窒化物半導体からなるものがあり、組成を調整することにより所定の波長の光を発する発光光源となりうる。
【００２９】
発光装置において、本発明の蛍光体を単独で使用する方法以外に、他の蛍光特性を持つ蛍光体と併用することによって、所望の色を発する発光装置を構成することができる。
【実施例】
【００３０】
次に、実施例、比較例に基づいて、本発明を更に詳細に説明する。
＜実施例１＞
原料粉末の配合組成として、宇部興産社製窒化ケイ素粉末（Ｅ１０グレード）を質量６８．１％、トクヤマ社製窒化アルミニウム粉末（Ｅグレード）を２７．０質量％、日本イットリウム社製酸化セリウム粉末を４．９質量％とし、これらをエタノール溶媒中において、窒化ケイ素質ポットとボールによる湿式混合を行い、得られたスラリーを吸引ろ過し、溶媒を除去し、乾燥し、予混合粉末を得た。次に、この予混合粉末を窒素雰囲気下のグローブボックス内に入れ、高純度化学研究所社製の窒化カルシウム粉末と乳鉢混合し、原料混合粉末を得た。尚、混合比は予混合粉末：窒化カルシウム粉末＝８８．４：１１．６質量比とした。以上の配合は、一般式：（Ｃａ２＋ｘＣｅ３＋ｙ）Ｓｉ１２−（ｍ＋ｎ）Ａｌ（ｍ＋ｎ）ＯｎＮ１６−ｎにおいて、ｘ＝１．５１、ｙ＝０．１６、ｍ＝３．５、ｎ＝０．２４である（但し、窒化物原料粉末の不純物酸素は無視して、ＣｅＯ２は焼成工程でＣｅＯに還元されると仮定して算出）。
【００３１】
前記原料混合粉末を、同じくグローブボックス内で、目開き２５０μｍの篩いを通過させた後、窒化ホウ素質の坩堝に充填し、カーボンヒーターの電気炉で０．８ＭＰａの加圧窒素雰囲気中、１９００℃で１２時間の加熱処理を行った。尚、原料混合粉末に含まれる窒化カルシウムは、空気中で容易に加水分解しやすいので、原料混合粉末を充填した坩堝はグローブボックスから取り出した後、速やかに電気炉にセットし、直ちに真空排気し、窒化カルシウムの反応を防いだ。
【００３２】
合成物は緑色の塊状物であったが、乳鉢等で容易に解砕可能であった。解砕物のうち、目開き１５０μｍの篩を通過したものを蛍光体粉末として得た。
得られた蛍光体粉末は、Ｘ線回折装置（リガク社製、ＵＬＴＩＭＡ  ＩＶ）を用い、粉末Ｘ線回折測定（ＸＲＤ）を行った。主成分はα型サイアロンであり、わずかに同定不能の未知相のピークが存在した。未知相の最大回折線強度は、α型サイアロンの（２１０）面の回折線強度に対して、１．５％であった。次に、得られた粉末Ｘ線回折パターンをリガク社製解析プログラムＪＡＤＥにより、リートベルト解析を行い、α型サイアロン結晶の格子定数を求めた結果、格子定数ａは０．７９３４ｎｍ、格子定数ｃは０．５７６０ｎｍであった。
【００３３】
次に、ローダミンＢと副標準光源により補正をおこなった分光蛍光光度計（日立ハイテクノロジーズ社製、Ｆ−４５００）を用いて、励起・蛍光スペクトルの測定を行った。図１に実施例１の蛍光体の励起・蛍光スペクトルを示す。励起スペクトルは、波長２９０ｎｍ付近と波長３９０ｎｍ付近に二つのピークを有しおり、長波長側のスペクトルから青色光でも十分励起が可能であることが分かった。蛍光スペクトルは、半値幅が１００ｎｍ以上と非常にブロードで、ピーク波長は励起波長に依存し、４００ｎｍ励起の場合が５１４ｎｍで、４５０ｎｍ励起の場合が５２４ｎｍであった。
【００３４】
更に、蛍光体の発光特性を以下の方法で評価した。
まず蛍光体粉末を凹型のセルに表面が平滑になる様に充填し、積分球を取り付けた。この積分球に、発光光源（Ｘｅランプ）から所定の波長に分光した単色光を光ファイバーを用いて導入した。この単色光を励起源として、蛍光体試料に照射し、分光光度計（大塚電子社製、ＭＣＰＤ−７０００）を用いて、試料の蛍光及び反射光のスペクトル測定を行った。本実施例では、単色光は、波長４００ｎｍの近紫外光と波長４５０ｎｍの青色光を用いた。得られた蛍光スペクトルにおいて、励起波長が４００ｎｍ及び４５０ｎｍに対して、それぞれ４１０〜７８０ｎｍ及び４６０〜７８０ｎｍ範囲の波長域のデータからＪＩＳ  Ｚ８７２４に準じた方法で、ＪＩＳ  Ｚ８７０１で規定されるＸＹＺ表色系における色度座標ＣＩＥｘとＣＩＥｙを算出した。励起波長４００ｎｍの場合の色度ＣＩＥｘ、ＣＩＥｙはそれぞれ０．２８３、０．５０９で、励起波長４５０ｎｍの場合の色度ＣＩＥｘ、ＣＩＥｙはそれぞれ０．３５０、０．５５４であった。
【００３５】
発光効率は次の様にして求めた。まず試料部に反射率が９９％の標準反射板（Ｌａｂｓｐｈｅｒｅ社、スペクトラロン）をセットし、励起光のスペクトルを測定し、励起波長が４００ｎｍの場合は、３９５〜４１０ｎｍの波長範囲で、励起波長が４５０ｎｍの場合は４４５〜４６０ｎｍの波長範囲のスペクトルから励起光フォトン数（Ｑｅｘ）を算出した。次いで、試料部に蛍光体をセットし、得られたスペクトルデータから励起反射光フォトン数（Ｑｒｅｆ）及び蛍光フォトン数（Ｑｅｍ）を算出した。
【００３６】
尚、励起反射光フォトン数は、励起光フォトン数と同じ波長範囲で、蛍光フォトン数は、励起波長が４００ｎｍの場合は、４１０〜８００ｎｍの波長範囲で、励起光が４５０ｎｍの場合は、４５５〜８００ｎｍの範囲で算出した。得られた三種類のフォトン数から外部量子効率（＝Ｑｅｍ／Ｑｅｘ×１００）、吸収率（＝（Ｑｅｘ−Ｑｒｅｆ）×１００）、内部量子効率（＝Ｑｅｍ／（Ｑｅｘ−Ｑｒｅｆ）×１００）を求めた。波長４００ｎｍの近紫外光で励起した場合の、吸収率、内部量子効率、外部量子効率はそれぞれ８４．６％、６５．８％、５５．７％であり、波長４５０ｎｍの青色光で励起した場合は、それぞれ５６．７％、５１．３％、２９．１％であった。
【００３７】
＜実施例２〜４、比較例１〜３＞
得られるα型サイアロンが表１に示す設計組成となる様に原料配合し、実施例１と同様の手法、手順に基づいてα型サイアロン蛍光体を合成した。ＸＲＤ測定の結果を表２に、蛍光特性を表３に示す。また、比較例１の励起スペクトルを図１に示す。
【表１】
2010275437.tif 000003
【表２】
2010275437.tif 000004
【表３】
2010275437.tif 000005
上記の通り、Ｃｅ３＋を付活したα型サイアロンの固溶組成を特定の範囲とすることにより、発光効率に優れ、青色励起でも十分蛍光発光が可能な青緑〜緑色蛍光体が得られる。
＜実施例５〜７＞
実施例１の配合組成をベースにＣａ２＋の２０ａｔ％を実施例５ではＬｉ＋に、実施例６では、Ｍｇ２＋に、実施例７では、Ｙ３＋に置換する様に原料を配合し、実施例１と同様の方法により蛍光体を作製した。ＸＲＤ測定の結果及び４５０ｎｍの光で励起した場合の外部量子効率及び色度を表４に示す。
【表４】
2010275437.tif 000006
【産業上の利用可能性】
【００３８】
本発明の蛍光体は、特に、紫外乃至青色光で効率良く励起され、青緑〜緑色の可視光を発するので、紫外、近紫外又は青色ＬＥＤを発光光源とする発光装置用の蛍光体として、好適であり、産業上非常に有用である。本発明の発光素子は、耐熱性に優れ、発光特性の温度変化が少ないα型サイアロン蛍光体を用いているので、長期に渡って高輝度な発光素子であり、いろいろな用途に提供でき、産業上有用である。
【図１】
2010275437.tif 000007